(57)【要約】本発明は、表面抵抗率の小さいカリウムアイオノマーからなる層（Ｘ）を含む少なくとも２層以上の多層構造体であって、少なくとも一方の表面層にＬＬＤＰＥのような表面抵抗率の大きい高分子材料からなる層（Ｙ）を設け、層（Ｙ）の帯電減衰特性を良好にした積層体である。層（Ｘ）を中間層あるいは他方の表面層とするこのような２層又は３層以上の多層構造体は、滑り性、耐磨耗性、防汚性等に優れており、フイルム、シート、容器などの包装材料として特に有用である。【特許請求の範囲】
【請求項１】
１．  エチレン・不飽和カルボン酸共重合体のカリウムアイオノマーまたは該カリウムアイオノマーと熱可塑性重合体との混合物を含む層（Ｘ）と表面抵抗率１×１０１４Ω以上の高分子材料を含む層（Ｙ）を含む少なくとも２層以上の層を含む多層構造体であって、少なくとも一方の表面層は、２３℃、５０％相対湿度の雰囲気下で測定した印加電圧＋５０００Ｖにおける１０％減衰時間が２０秒以下であることを特徴とする多層構造体。
【請求項２】
一方の表面層が層（Ｙ）からなる請求の範囲第１項に記載の多層構造体。
【請求項３】
一方の表面層が層（Ｘ）からなり、他の表面層が層（Ｙ）からなり、層（Ｘ）で構成される表面層が、２３℃、５０％相対湿度の雰囲気下で測定した印加電圧＋５０００Ｖにおける１０％減衰時間が２０秒以下であり、層（Ｙ）が、２３℃、５０％相対湿度の雰囲気下で測定した印加電圧＋５０００Ｖにおける１０％減衰時間が２０秒以上である請求の範囲第２項に記載の多層構造体。
【請求項４】
エチレン・不飽和カルボン酸共重合体のカリウムアイオノマーまたは該カリウムアイオノマーと熱可塑性重合体との混合物を含む層（Ｘ）を含む少なくとも２層を含む多層構造体であって、少なくとも一方の表面層（Ｙ）が表面抵抗率１×１０１４Ω以上の高分子材料から構成され、表面層（Ｙ）は、２３℃、５０％相対湿度の雰囲気下で測定した印加電圧＋５０００Ｖにおける１０％減衰時間が２０秒以下であることを特徴とする多層構造体。
【請求項５】
他の表面層が層（Ｘ）からなる請求の範囲第４項に記載の多層構造体。
【請求項６】
他方の表面層（Ｘ）が、２３℃、５０％相対湿度の雰囲気下で測定した印加電圧＋５０００Ｖにおける１０％減衰時間が２０秒以下であることを特徴とする請求の範囲第５項に記載の多層構造体
【請求項７】
３層以上からなり、層（Ｘ）が中間層であり、他方の表面層（Ｚ）が、表面抵抗率１×１０１４Ω以上の高分子材料からから構成されていることを特徴とする請求の範囲第４項に記載の多層構造体。
【請求項８】
表面層（Ｚ）が、２３℃、５０％相対湿度の雰囲気下で測定した印加電圧＋５０００Ｖにおける１０％減衰時間が２０秒以下であることを特徴とする請求の範囲第７項に記載の多層構造体。
【請求項９】
カリウムアイオノマーが、不飽和カルボン酸含量が１０〜３０重量％のエチレン・不飽和カルボン酸のカリウムイオンによる中和度が６０％以上のアイオノマーである請求の範囲第１〜８項のいずれかに記載の多層構造体。
【請求項１０】
カリウムアイオノマーが、不飽和カルボン酸含量が異なる２種以上のエチレン・不飽和カルボン酸共重合体の混合アイオノマーであって、該エチレン・不飽和カルボン酸共重合体の平均酸含量が１０〜２０重量％であり、最高酸含量のものと最低酸含量のものとの酸含量差が２〜２０重量％である請求の範囲第９項に記載の多層構造体。
【請求項１１】
カリウムアイオノマーが、不飽和カルボン酸含量が１〜１０重量％、１９０℃、２１６０ｇ荷重におけるメルトフローレートが１〜６００ｇ／１０分のエチレン・不飽和カルボン酸共重合体（Ａ−１）と、不飽和カルボン酸含量が１１〜２５重量％、１９０℃、２１６０ｇ荷重におけるメルトフローレートが１〜６００ｇ／１０分のエチレン・不飽和カルボン酸共重合体（Ａ−２）とからなり、平均不飽和カルボン酸含量が１０〜３０重量％、１９０℃、２１６０ｇ荷重における平均メルトフローレートが１〜３００ｇ／１０分の混合共重合体組成物の混合アイオノマーであり、その中和度が６０％以上のものである請求の範囲第１０項に記載の多層構造体。
【請求項１２】
前記混合共重合体組成物が、エチレン・不飽和カルボン酸共重合体（Ａ−１）５〜８０重量部とエチレン・不飽和カルボン酸共重合体（Ａ−２）９５〜２０重量部の混合割合で調製されたものである請求の範囲第１１項に記載の多層構造体。
【請求項１３】
層（Ｘ）において、カリウムアイオノマーに対して、１５重量％以下の割合でポリヒドロキシ化合物が配合されていることを特徴とする請求の範囲第９〜１２項のいずれかに記載の多層構造体。
【請求項１４】
層（Ｘ）において、カリウムアイオノマーに対して、ポリヒドロキシ化合物が０．１重量％未満の割合で配合されていることを特徴とする請求の範囲第９〜１２項のいずれかに記載の多層構造体。
【請求項１５】
層（Ｘ）中の熱可塑性重合体が、オレフィン系重合体である請求の範囲第１または４項に記載の多層構造体。
【請求項１６】
層（Ｙ）中の高分子材料が、オレフィン系重合体である請求の範囲第１または４項に記載の多層構造体。
【請求項１７】
オレフィン系重合体が、直鎖低密度ポリエチレンまたは亜鉛アイオノマーである請求の範囲第１６項に記載の多層構造体。
【請求項１８】
直鎖低密度ポリエチレンが、メタロセン触媒の共存下で製造されたエチレン重合体または共重合体である請求の範囲第１７項に記載の多層構造体。
【請求項１９】
層（Ｚ）における高分子材料が、オレフィン系重合体である請求の範囲第７項に記載の多層構造体。
【請求項２０】
オレフィン系重合体が、直鎖低密度ポリエチレンまたは亜鉛アイオノマーである請求の範囲第９項に記載の多層構造体。
【請求項２１】
直鎖低密度ポリエチレンが、メタロセン触媒の共存下で製造されたエチレン共重合体である請求の範囲第２０項に記載の多層構造体。
【請求項２２】
多層構造体が以下の３層構成である請求の範囲第４項に記載の多層構造体：（ａ）エチレン・不飽和カルボン酸共重合体のカリウムアイオノマーを含む層、（ｂ）直鎖状低密度ポリエチレンまたはその１００重量部に１００重量部以下のエチレン・不飽和カルボン酸共重合体のカリウムアイオノマーを配合した混合物を含む層、および（ｃ）直鎖状低密度ポリエチレンを含む層。
【請求項２３】
多層構造体が以下の３層構成である請求の範囲第７項に記載の多層構造体：（ａ）ポリエチレンまたはエチレン・不飽和エステル共重合体を含む層、（ｂ）エチレン・不飽和カルボン酸共重合体のカリウムアイオノマーまたは該カリウムアイオノマーと熱可塑性重合体との混合物を含む層、および（ｃ）ポリエチレンまたはエチレン・不飽和エステル共重合体を含む層。
【請求項２４】
層（Ｘ）と層（Ｙ）の間に、接着層及び／または回収樹脂層が設けられてなる請求の範囲第４項に記載の多層構造体。
【請求項２５】
以下の３層構成である請求の範囲第３または４項に記載の多層構造体：（ａ）エチレン・不飽和カルボン酸共重合体のカリウムアイオノマーの発泡または非発泡の層、（ｂ）エチレン・不飽和エステル共重合体を含む層、および（ｃ）ポリエチレンを含む層。
【請求項２６】
層（Ｘ）と層（Ｚ）の間に、接着層及び／または回収樹脂層が設けられてなる請求の範囲第７項に記載の多層構造体。
【請求項２７】
層（Ｘ）の厚みに対するその他の層の総厚みの比率が、０．１〜１００の範囲にある請求の範囲第１〜２６項のいずれかにに記載の多層構造体。
【請求項２８】
請求の範囲第１〜２７項のいずれかに記載の多層構造体からなるシートまたはフイルム。
【請求項２９】
滑り摩擦係数が１．０以下である請求の範囲第２８項に記載のシートまたはフイルム。
【請求項３０】
包装用に使用される請求の範囲第２８項に記載のシートまたはフイルム。
【請求項３１】
請求の範囲第１〜２７項のいずれかに記載の多層構造体からなる袋体または多層容器。
【請求項３２】
ブロー成形で得られたものである請求の範囲第３１項に記載の多層容器。
【請求項３３】
層（Ｘ）が、最内層または最外層である請求の範囲第３１項に記載の袋体または多層容器。
【請求項３４】
請求の範囲第１〜２７項のいずれかに記載の多層構造体により構成された床材。
【発明の詳細な説明】
【技術分野】
【０００１】
本発明は、帯電減衰性、滑り性、耐磨耗性等に優れたカリウムアイオノマー層を少なくとも一つ有する多層構造体に関する。とくには、成形材料、例えば包装材料として好適な加工性、機械的特性、防汚性に優れた多層構造体に関する。
【背景技術】
【０００２】
一般の包装フイルムの分野においては、オレフィン系重合体が広く使用されており、中でもヒートシール性良好なところからエチレン系重合体が多用されている。フイルム加工においては、優れた滑り性が要求され、またフイルムの性能上は耐傷性に優れることが要求されているが、汎用のエチレン系重合体においてこれら両者の性能を備えているものはなかった。例えば各種密度のポリエチレンはスリップ剤を配合することによって滑り性を確保しているが、耐傷性については満足すべき性能を示さない。また汎用のアイオノマーは耐傷性に優れるものの滑り性については不充分である。
【０００３】
また一般に高分子材料からなる成形品は帯電し易く、保管、輸送、使用の各段階において空気中の塵埃が付着し、表面が汚染されることが多い。成形品が粉体の包装袋などである場合は、内容物が袋内面に付着して外観を損ね、商品価値を低下させることがある。このような塵埃や粉体の付着を防止するために、従来、種々の帯電防止処方が提案され、実用化されてきた。
【０００４】
一般に採用されている帯電防止処方として、帯電防止剤を練りこむ方法や帯電防止剤又は帯電防止性重合体を塗布する方法があるが、それぞれに欠点を有していることも知られている。例えば、前者の方法では、帯電防止剤のブリードにより包装内容物を汚染することがあり、あるいは帯電防止効果が経時的に低下するという問題点があった。また後者の方法では、一般に塗布膜の耐水性が悪く、塗布膜が損傷したり、あるいは吸水によってべとつきが生じるなどの欠点が指摘されていた。
【０００５】
帯電防止剤や帯電防止性重合体を塗布する方法の前述のような欠点を改良する目的で、帯電防止性重合体層を表面層に出さず、その上にさらに他の重合体層を設ける試みもすでになされている。例えば、特公平２−２８９１９号公報によれば、プラスチックフイルムに、イオン性導電性樹脂層を設け、さらにその表面に体積抵抗が１×１０１３Ω・ｃｍ以下で、厚さ１０μｍ以下の耐水性プラスチック層を設けた帯電防止プラスチックフイルムが提案されている。この提案では、使用できる材料も限定されており、種々の性状を有する積層フイルムを得ることが難しい。
【０００６】
また特開昭６１−４４６４６号公報には、エチレン・不飽和カルボン酸共重合体のアルカリ金属塩やアミン塩を中間層とする帯電防汚性多層構造体が開示されている。さらに特開平１０−１９３４９５号公報には、前記公報技術の低湿度下における非帯電性の改良のために、熱可塑性樹脂、エチレン・不飽和カルボン酸共重合体のカリウムアイオノマー及びポリヒドロキシ化合物からなる組成物を中間層とする防塵性多層構造体が提案されている。そして前記公報技術に係る多層構造体においては非帯電性が不充分であるとする比較例が提示されている。
【０００７】
【特許文献１】特公平２−２８９１９号公報
【特許文献２】特開昭６１−４４６４６号公報
【特許文献３】特開平１０−１９３４９５号公報
【発明の開示】
【発明が解決しようとする課題】
【０００８】
本発明者らはかかる現状に鑑み、とくに包装材料として好適なヒートシール性、防汚性、滑り性、耐傷性等に優れた素材を得るべく検討を行った。その結果、特定の層構成を有する多層構造体がこのような諸性質に優れていることを見出すに至った。またその後の検討において、表面層としての高分子材料を適当に選択することにより、上記後者の提案におけるようなポリヒドロキシ化合物を配合せずとも優れた防塵性能を有する多層構造体を得ることが可能であることを見出すに至った。
【０００９】
したがって本発明の目的は、防汚性、滑り性、耐傷性等に優れ、塵埃や粉体などの静電付着を回避することが可能な防汚性多層構造体を提供することにある。
【課題を解決するための手段】
【００１０】
本発明は、エチレン・不飽和カルボン酸共重合体のカリウムアイオノマー又は該カリウムアイオノマーと熱可塑性重合体との混合物を含む層（層Ｘ）と表面抵抗率１×１０１４Ω以上の高分子材料を含む層（層Ｙ）を含む少なくとも２層以上の層を含む多層構造体であって、少なくとも一方の表面層は、２３℃、５０％相対湿度の雰囲気下で測定した印加電圧＋５０００Ｖにおける１０％減衰時間が２０秒以下であることを特徴とする多層構造体に関する。
【００１１】
本発明の好ましい態様は、エチレン・不飽和カルボン酸共重合体のカリウムアイオノマー又は該カリウムアイオノマーと熱可塑性重合体との混合物を含む層（Ｘ）を含む少なくとも２層以上の多層構造体であって、少なくとも一方の表面層（Ｙ）が表面抵抗率１×１０１４Ω以上の高分子材料から構成され、表面層（Ｙ）は、２３℃、５０％相対湿度の雰囲気下で測定した印加電圧＋５０００Ｖにおける１０％減衰時間が２０秒以下である多層構造体である。
【００１２】
この好適態様においては、上記層（Ｘ）が他の表面層を占め、両表面層が２３℃、５０％相対湿度の雰囲気下で測定した印加電圧＋５０００Ｖにおける１０％減衰時間が２０秒以下である多層構造体が好ましい。このような多層構造体は、包装用フイルムもしくはシート、装飾用または自動車用の外装もしくは内装用途、中空容器などに好適であり、中でも滑り摩擦係数が１以下のものが好ましい。このような多層構造体はまた、袋体や多層容器などにも好適に使用できる。
【００１３】
上記好適態様においてはまた、少なくとも３層以上の積層構成からなり、（ａ）上記層（Ｘ）が中間層を占め、表面層（Ｙ）と異なる他の表面層（Ｚ）も表面抵抗率１×１０１４Ω以上の高分子材料から構成され、（ｂ）表面層（Ｙ）が２３℃、５０％相対湿度の雰囲気下で測定した印加電圧＋５０００Ｖにおける１０％減衰時間が２０秒以下であると共に、（ｃ）該表面層（Ｚ）も２３℃、５０％相対湿度の雰囲気下で測定した印加電圧＋５０００Ｖにおける１０％減衰時間が２０秒以下となる多層構造体が好ましい。このような多層構造体もまた、フイルム、シート、袋体、多層容器などとして有用である。
【発明の効果】
【００１４】
本発明により、帯電減衰性に優れ、帯電による塵埃や粉体の付着を防止することが可能な防汚性に優れた多層構造体を提供される。また、滑り性、耐傷性に優れた多層構造体が提供される。
本発明により、フイルム、テープ、シート、チューブ、管、袋体、多層容器（例えばブロー成形による容器）、ロッド、各種射出成形品、各種ブロー成形品などの形で使用できる、とくに包装材料として好適に使用できる多層構造体が提供される。
本発明により、外表面が滑り性、耐傷性、防汚性に優れると共に、内表面はヒートシール性、静電付着防止性に優れた包装材料とすることができる、カリウムアイオノマー層（Ｘ）を外層とするような袋体あるいは多層容器が提供される。
【発明を実施するための最良の形態】
【００１５】
本発明の多層構造体における一方の表面層あるいは中間層をなす層（Ｘ）は、エチレン・不飽和カルボン酸共重合体のカリウムアイオノマー又は該カリウムアイオノマーと熱可塑性重合体との混合物を含む。層（Ｘ）の表面抵抗率には限定されないが、好ましくは表面抵抗率が１×１０１２Ω以下、一層好ましくは１×１０１１Ω以下、さらに好ましくは１×１０１０Ω以下の層である。層（Ｘ）を構成するカリウムアイオノマーにおいて、ベースポリマーとなるエチレン・不飽和カルボン酸共重合体は、エチレンと不飽和カルボン酸，さらに任意に他の極性モノマーを共重合して得られるものである。
【００１６】
ここに不飽和カルボン酸としては、アクリル酸、メタクリル酸、フマル酸、無水マレイン酸、マレイン酸モノメチル、マレイン酸モノエチルなどを例示することができるが、とくにアクリル酸またはメタクリル酸が好ましい。また共重合成分となりうる他の極性モノマーとしては、酢酸ビニル、プロピオン酸ビニルのようなビニルエステル、アクリル酸メチル，アクリル酸エチル、アクリル酸イソプロピル、アクリル酸ｎ−ブチル、アクリル酸イソブチル、アクリル酸ｎ−ヘキシル、アクリル酸イソオクチル、メタクリル酸メチル、メタクリル酸エチル、マレイン酸ジメチル、マレイン酸ジエチルのような不飽和カルボン酸エステル、一酸化炭素などであり，とくに不飽和カルボン酸エステルは好適な共重合成分である。
【００１７】
このようなエチレン・不飽和カルボン酸共重合体は、エチレンと不飽和カルボン酸、任意に他の極性モノマーを、高温，高圧下でラジカル共重合することによって得ることができる。
【００１８】
カリウムアイオノマーの、ベースポリマーとなるエチレン・不飽和カルボン酸共重合体の酸含量が少なすぎたり、あるいはカリウムアイオノマーの中和度が小さすぎる場合は、表面層（Ｙ）の印加電圧＋５０００Ｖにおける１０％減衰時間が所望の値となるような優れた防汚性を有する多層構造体を得ることが容易でない。そのため、不飽和カルボン酸含量が１０〜３０重量％、好ましくは１０〜２５重量％のエチレン・不飽和カルボン酸共重合体のカリウムイオンによる中和度が６０％以上（６０〜１００％）、好ましくは７０％以上（７０〜１００％）のカリウムアイオノマーを１種又は２種以上使用するのが好ましい。本発明においては、防汚性能の優れた多層構造体を得るために、平均酸含量の異なる２種以上のエチレン・不飽和カルボン酸共重合体のカリウムアイオノマーを使用することが望ましい。例えば、平均酸含量が１０〜３０重量％、好ましくは１０〜２０重量％である２種以上の共重合体であって、最高酸含量と最低酸含量のものの酸含量差が１重量％以上、好ましくは２〜２０重量％異なるエチレン・不飽和カルボン酸共重合体のカリウムイオンによる中和度が６０％以上、好ましくは７０％以上の混合アイオノマーである。より具体的には、不飽和カルボン酸含量が１〜１０重量％、好ましくは２〜１０重量％、１９０℃、２１６０ｇ荷重におけるメルトフローレートが１〜６００ｇ／１０分、好ましくは１０〜５００ｇ／１０分のエチレン・不飽和カルボン酸共重合体（Ａ−１）と、不飽和カルボン酸含量が１１〜２５重量％、好ましくは１３〜２３重量％、１９０℃、２１６０ｇ荷重におけるメルトフローレートが１〜６００ｇ／１０分、好ましくは１０〜５００ｇ／１０分のエチレン・不飽和カルボン酸共重合体（Ａ−２）とからなり、平均不飽和カルボン酸含量が１０〜３０重量％、好ましくは１０〜２０重量％、１９０℃、２１６０ｇ荷重における平均メルトフローレートが１〜３００ｇ／１０分、好ましくは１０〜２００ｇ／１０分、一層好ましくは２０〜１５０ｇ／１０分の混合共重合体成分の上記中和度を有する混合アイオノマーがとくに好適である。上記混合共重合体成分としてはまた、共重合体（Ａ−１）と共重合体（Ａ−２）の混合割合が、（Ａ−１）５〜８０重量部、好ましくは１０〜７０重量部に対し、（Ａ−２）９５〜２０重量部、好ましくは９０〜３０重量部とするのが好ましい。
【００１９】
カリウムアイオノマーのベースポリマーとなる上記のようなエチレン・不飽和カルボン酸共重合体には、すでに述べたような他の極性モノマーが例えば４０重量％以下程度含まれていてもよいが、層（Ｘ）を表面層として使用する場合には、あまり多量に共重合されていると滑り性や耐傷性に悪影響を及ぼすようになるので、極性モノマー含量が３０重量％以下、好ましくは１５重量％以下の割合で共重合されたものを使用すべきである。
【００２０】
カリウムアイオノマーとしてはまた、加工性や耐傷性、あるいは他成分を配合する場合には他成分との混和性等を考慮すると、１９０℃、２１６０ｇ荷重におけるメルトフローレートが、０．１〜１００ｇ／１０分、とくに０．２〜５０ｇ／１０分のものを使用するのが好ましい。
【００２１】
本発明の多層構造体においては、一方の表面層あるいは中間層に上記カリウムアイオノマーが使用される。このような層（Ｘ）は、カリウムアイオノマーのみで構成されていてもよいが、多層構造体の帯電防止性能、滑り性及び耐傷性を大きく損なわない範囲において、他の熱可塑性重合体を配合することができる。このような熱可塑性重合体としては、表面層（Ｙ）として使用可能な後記する高分子材料の中から選択することができる。これらの中では、オレフィン系重合体、とくにエチレン単独重合体、エチレンと炭素数３以上のα−オレフィンの共重合体、エチレンと酢酸ビニルや不飽和カルボン酸エステルなどの不飽和エステルとの共重合体などから選択されるエチレン系重合体の使用が好ましい。このようなエチレン系重合体としては必ずしもバージン品を使用する必要はなく、例えば表面層としてエチレン系重合体を使用する場合において、成形時に発生するオフスペック品や耳などの成形屑をリサイクル使用してもよい。熱可塑性重合体の適当な配合量は、カリウムアイオノマー層（Ｘ）全体の９５重量％以下、好ましくは９０重量％以下、とくに好ましくは６０重量％以下となるような割合が望ましい。すなわちカリウムアイオノマーが、層（Ｘ）全体の５重量％以上、好ましくは１０重量％以上、とくに好ましくは４０重量％以上とするのが望ましい。
【００２２】
カリウムアイオノマー層（Ｘ）にはまた、非帯電性を向上させるためにアルコール性水酸基を２個以上有するポリヒドロキシ化合物を配合することもできる。具体的には各種分子量のポリエチレングリコール、ポリプロピレングリコール、ポリオキシエチレン・ポリオキシプロピレングリコールなどのポリオキシアルキレングリコール、グリセリン，ヘキサントリオール、ペンタエリスリトール、ソルビトールのような多価アルコール及びこれらのエチレンオキシド付加物、多価アミンとアルキレンオキシドの付加物などを例示することができる。ポリヒドロキシ化合物の有効な配合割合は、層（Ｘ）の機械的特性を損なわない範囲、例えば１５重量％以下、好ましくは１０重量％以下、より好ましくは５重量％以下、もっとも好ましくは０．１重量％未満程度とするのが好ましい。
【００２３】
本発明の多層構造体においては、一方の表面層（Ｙ）に表面抵抗率１×１０１４Ω以上の高分子材料（層（Ｘ）と同じ樹脂または樹脂組成物は除く）が使用される。尚、本発明における高分子材料の表面抵抗率は、２３℃、５０％相対湿度の雰囲気下で測定されるものである。このような高分子材料は、その単味の成形品における表面抵抗率が１×１０１４Ω以上を示すものであり、具体的には、エチレンの単独重合体又はエチレンと炭素数３〜１２のα−オレフィンとの共重合体、たとえば高圧法ポリエチレン、中・高密度ポリエチレン、直鎖状低密度ポリエチレン、とくに密度が９４０ｋｇ／ｍ３以下の直鎖状低密度ポリエチレン、超低密度ポリエチレン、ポリプロピレン、ポリ−１−ブテン、ポリ−４−メチル−１−ペンテン、エチレンと極性モノマーとの共重合体、例えばエチレン・酢酸ビニル共重合体、エチレンと不飽和カルボン酸、例えばアクリル酸、メタクリル酸、マレイン酸モノエチル、無水マレイン酸などとの共重合体又はそのＮａ、Ｌｉ、Ｚｎ、ＭｇもしくはＣａなどのアイオノマー、エチレンと１種又は２種以上の不飽和カルボン酸エステル、例えばアクリル酸メチル、アクリル酸エチル、アクリル酸イソブチル、アクリル酸ｎブチル、アクリル酸−２−エチルヘキシル、メタクリル酸メチル、メタクリル酸グリシジル、マレイン酸ジメチルなどとの共重合体、エチレンと上記のような不飽和カルボン酸と不飽和カルボン酸エステルの共重合体又はそのＮａ、Ｌｉ、Ｚｎ、ＭｇもしくはＣａなどのアイオノマー、エチレンと一酸化炭素と任意に不飽和カルボン酸エステルや酢酸ビニルとの共重合体、ポリオレフィン系エラストマーの如きオレフィン系重合体、ポリスチレン、ハイインパクトポリスチレンやＡＢＳ樹脂のようなゴム強化スチレン系樹脂のようなスチレン系重合体、ポリエチレンテレフタレート、ポリトリメチレンテレフタレート、ポリテトラメチレンテレフタレート、ポリエチレンナフタレート、シクロヘキサンジメタノール共重合ポリエチレンテレフタレート、ポリエステルエラストマーのようなポリエステル、ポリカーボネート、ポリメチルメタクリレート、あるいはこれら２種以上の混合物などを例示することができる。
【００２４】
このような高分子材料の中では、ヒートシール性良好なオレフィン系重合体、とりわけエチレンの単独重合体、エチレンと炭素数３以上、好ましくは炭素数３〜１２のα−オレフィンの共重合体、例えば直鎖低密度ポリエチレン、エチレンと極性モノマーの共重合体などを使用するのが好ましい。とくに亜鉛アイオノマー及びメタロセン触媒によって製造されるエチレン系重合体から選ばれるものを使用するときには、ヒートシール性が優れると共に、層（Ｘ）にポリヒドロキシ化合物を共存させなくても優れた防汚性を有する表面層（Ｙ）を有する多層構造体が容易に得られるので好ましい。
【００２５】
上記亜鉛アイオノマーは、任意に他の極性モノマーを共重合されていてもよいエチレン・不飽和カルボン酸共重合体を、亜鉛で部分的に中和したものであり、他の金属イオンが共存したものであってもよい。
【００２６】
ここに不飽和カルボン酸としては、アクリル酸、メタクリル酸、フマル酸、無水マレイン酸、マレイン酸モノメチル、マレイン酸モノエチルなどを例示することができるが、とくにアクリル酸またはメタクリル酸が好ましい。また共重合成分となりうる他の極性モノマーとしては、酢酸ビニル、プロピオン酸ビニルのようなビニルエステル、アクリル酸メチル、アクリル酸エチル、アクリル酸イソプロピル、アクリル酸ｎ−ブチル、アクリル酸イソブチル、アクリル酸ｎ−ヘキシル、アクリル酸イソオクチル、メタクリル酸メチル、マレイン酸ジメチル、マレイン酸ジエチルのような不飽和カルボン酸エステル、一酸化炭素などであり、とくに不飽和カルボン酸エステルは好適な共重合成分である。
【００２７】
亜鉛アイオノマーのベースポリマーとしてのエチレン・不飽和カルボン酸共重合体としては、不飽和カルボン酸含量が１〜２５重量％、とくに５〜２０重量％程度のものが好ましく、また任意に共重合されていてもよい極性モノマー含量は例えば４０重量％以下、好ましくは３０重量％以下の割合である。また亜鉛アイオノマーとしては、中和度が１０〜９０％、とくに１５〜８０％程度のものが好ましい。さらに加工性及び実用物性を考慮すると、１９０℃、２１６０ｇ荷重におけるメルトフローレートが０．１〜１００ｇ／１０分、とくに０．２〜５０ｇ／１０分のものの使用が好ましい。
【００２８】
表面層（Ｙ）を構成する高分子材料として好適なメタロセン触媒の存在下で製造されたエチレン系重合体は、エチレンの単独重合体又はエチレンと炭素数３以上、好ましくは３〜１２のα−オレフィンの共重合体であって、シクロペンタジエニル骨格を有する配位子を少なくとも１個以上有する、周期律表IVＢ族の遷移金属、好ましくはジルコニウムの化合物からなる触媒成分と有機アルミニウムオキシ化合物触媒成分、必要により各種添加成分から形成される触媒の存在下に、エチレンを重合又は共重合することによって製造されるものである。
【００２９】
上記エチレン共重合体における炭素数３以上のα−オレフィンとしては、プロピレン、１−ブテン、１−ペンテン、１−ヘキセン、１−オクテン、１−デセン、１−ドデセン、４−メチル−１−ペンテンなどを例示することができるが、とくに炭素数３〜１２程度のα−オレフィンの共重合体が好ましく使用される。
【００３０】
メタロセン触媒の存在下で製造される上記エチレンの重合体又は共重合体としては、共重合体のα−オレフィン含量に応じ種々の密度のものが使用可能であるが、一般には密度が８７０〜９７０ｋｇ／ｍ３程度、とくに８９０〜９５０ｋｇ／ｍ３、とりわけ９００〜９４０ｋｇ／ｍ３のエチレン共重合体を使用することが好ましい。また加工性及び実用物性を考慮すると、１９０℃、２１６０ｇ荷重におけるメルトフローレートが０．１〜１００ｇ／１０分、とくに０．２〜５０ｇ／１０分のものの使用が好ましい。
【００３１】
本発明の多層構造体は、上記カリウムアイオノマー層（Ｘ）と表面抵抗率が１×１０１４以上の高分子材料から構成される層（Ｙ）を含む少なくとも２層からなるものであり、層（Ｘ）と層（Ｙ）をそれぞれ表面層とする２層構成のものであってもよいが、この場合少なくとも両表面層の間に他の熱可塑性重合体層や接着層を設けることができる。本発明の多層構造体はまた層（Ｙ）を表面層、層（Ｘ）を中間層とする３層以上の構成のものであってもよい。この場合、層（Ｙ）以外の表面層（Ｚ）として、層（Ｙ）と同様に表面抵抗率が１×１０１４以上の高分子材料（層（Ｘ）と同じような樹脂または樹脂組成物は含まない）から構成させることができる。この場合においても、層（Ｙ）と層（Ｘ）の間、あるいは層（Ｘ）と層（Ｚ）の間に他の熱可塑性重合体層や接着層を設けることができる。このような熱可塑性樹脂重合体層として、層（Ｙ）を構成するものとして例示した高分子材料から形成される層を挙げることができるが、多層構造体製造の際に生じるオフスペック品や耳などの成形廃品などを回収して使用する回収層であってもよい。このような回収層の材料は、基本的にいずれか一方の表面層材料、中間層材料あるいはこれらの混合物と同等であり、表面層あるいは中間層の少なくとも一方と相容性が優れているので各層間の接着性の向上に寄与することが期待される。
【００３２】
また上記目的に使用できる接着層としては、層間接着強度を改善するものであればいかなるものでもよく、表面層材料として例示したような熱可塑性重合体から選択してもよく、またホットメルト型接着剤や塗布型接着剤であってもよい。工業的には熱可塑性重合体やそれに粘着付与剤等を配合した組成物から選択される押出コーティング可能な接着剤を使用するのが好ましい。
【００３３】
本発明における好ましい態様の一つは、層（Ｘ）／中間層／層（Ｙ）の３層構造からなり、第一の表面層（Ｘ）がエチレン・不飽和カルボン酸共重合体のカリウムアイオノマー層、中間層が直鎖状低密度ポリエチレン層あるいは直鎖状低密度ポリエチレン１００重量部に対してエチレン・不飽和カルボン酸共重合体のカリウムアイオノマーを１００重量部以下、好ましくは５０重量部以下含有せしめた混合物層、他の表面層（Ｙ）が直鎖状低密度ポリエチレン層よりなる積層構造である。この直鎖状低密度ポリエチレンの密度は通常９４０ｋｇ／ｍ３以下である。上記中間層及び他の表面層のものとしては、とくにメタロセン触媒の存在下で製造されたエチレン系重合体が好ましい。また各層の厚み比は、第一の表面層（Ｘ）が１０〜９０、中間層が０〜６０、他の表面層（Ｙ）が１０〜９０となる割合であることが好ましい。
【００３４】
本発明において他の好ましい態様は、外層（Ｘ）／中間層／内層（Ｙ）の３層構造からなり、外層（Ｘ）がエチレン・不飽和カルボン酸共重合体のカリウムアイオノマー層（非発泡層又は発泡層）、中間層がエチレン・酢酸ビニル共重合体等のエチレン・不飽和エステル共重合体層、内層（Ｙ）が低、中、高密度ポリエチレン、メタロセン系エチレン重合体などのエチレン単独重合体又はエチレンとα−オレフィンの共重合体からなる層よりなる積層構造である。この積層構造よりなるブロー成形による多層ボトル（容器）は、防汚性、滑り性、耐傷性に優れるだけではなく、表面反射光沢が小さく、曇り度が高い絹布状の外観を有する意匠性に優れたボトルとなる。
【００３５】
本発明において好ましい他の態様は、外層（Ｙ）／中間層（Ｘ）／内層（Ｚ）又は外層（Ｚ）／中間層（Ｘ）／内層（Ｙ）の３層構造からなり、外層（Ｙ）及び内層（Ｚ）（又は外層（Ｚ）及び内層（Ｙ））が低、中、高密度ポリエチレン等のポリエチレンあるいはエチレン・酢酸ビニル共重合体等のエチレン・不飽和エステル共重合体であり、中間層（Ｘ）がエチレン・不飽和カルボン酸共重合体のカリウムアイオノマー層よりなる積層構造である。この積層構造よりなるブロー成形による多層ブローボトル（容器）は、防汚性、滑り性、耐傷性等に優れている。
【００３６】
本発明の多層構造体は、各層を好ましくは押出コーティングや共押出しあるいはブロー成形により積層することにより製造することができる。全体の層厚みは任意であるが、例えば１０〜３０００μｍ、とくに２０〜１０００μｍ程度の厚みとなるようにするのがよい。本発明の多層構造体においては、少なくともいずれか一方の表面層が２３℃、５０％相対湿度の雰囲気下で測定した印加電圧＋５０００Ｖにおける１０％減衰時間（＋５００Ｖに減衰するまでの時間）が２０秒以下、好ましくは１０秒以下、一層好ましくは１秒以下とするものである。層（Ｘ）及び層（Ｙ）がそれぞれ表面層を形成する場合において、層（Ｘ）のみが上記減衰特性を有し、層（Ｙ）の上記減衰時間が２０秒を越えても差し支えない。しかしながらこの場合においても、層（Ｙ）も上記減衰時間が２０秒以下、好ましくは１０秒以下、一層好ましくは１秒以下とするのが好ましい。そのためにはカリウムアイオノマー層（Ｘ）の厚みを５μｍ以上、好ましくは１０μｍ以上とし、また表面層（Ｙ）側の厚みを、表面層の厚みあるいは回収層や接着層を設ける場合は表面層とこれら層との総厚みとしては５００μｍ以下、とくに３００μｍ以下とするのが好ましい。同様に層（Ｘ）を中間層とし、他方の表面層（Ｚ）を設ける場合には、層（Ｙ）が上記減衰時間が２０秒以下であれば、層（Ｚ）における上記減衰時間が２０秒を越えても差し支えないが、好ましくは層（Ｚ）においても上記減衰時間が２０秒以下、好ましくは１０秒以下、一層好ましくは１秒以下とするのが好ましい。そのためには表面層（Ｚ）側の厚みを、表面層の厚みあるいは回収層や接着層を設ける場合は表面層とこれら層との総厚みとしては５００μｍ以下、とくに３００μｍ以下とするのが好ましい。また実用的な性能を考慮すると、カリウムアイオノマー層厚みに対する他の層の総厚みの厚み比率を、０．１〜１００、とくに０．５〜５０の範囲とするのが好ましい。
【００３７】
本発明の多層構造体の各層には必要に応じ、各種添加剤を配合することができる。このような添加剤の例として、酸化防止剤、光安定剤、紫外線吸収剤、顔料、染料、滑剤、ブロッキング防止剤、無機充填剤、発泡剤、発泡助剤などを例示することができる。とくに層（Ｘ）を外層とする多層ボトルにおいて、層（Ｘ）に発泡剤を配合して発泡させた多層ボトルは、絹布状の外観を有する意匠性に優れたボトルとなる。このような多層ボトルは、層（Ｘ）を形成する前記カリウムアイオノマー１００重量部当り、アゾジカルボアミド、ジニトロソペンタメチレンジアミン、スルフォニルヒドラジッド、重炭酸ナトリウム、重炭酸アンモニウムのような有機又は無機系の化学発泡剤を０．１〜１０重量部程度配合しておき、ブロー成形時に発泡させることによって得ることができる。
【実施例】
【００３８】
以下、実施例により本発明をさらに具体的に説明するが、本発明はこれら実施例になんら限定されるものではない。尚、以下の実施例及び比較例において使用した原料及び得られた多層構造体の性能評価方法を以下に示す。
【００３９】
１．使用原料
［高分子材料］
表１のものを使用した。
【００４０】
【表１】
2006513056.tif 000002
【００４１】
［カリウムアイオノマー］
表２のベースポリマーを原料とする表３記載のカリウムアイオノマーを使用した。
【００４２】
【表２】
2006513056.tif 000003
【００４３】
【表３】
2006513056.tif 000004
【００４４】
２３℃、５０％相対湿度雰囲気に２４時間放置した多層構造体試験片を木綿布で１０回擦った直後、タバコ１本分の灰を載せて試験片を反転させたときの灰の残り具合で判定した。
◎：灰が全く残らない
○：灰が僅かに残る
△：灰がまばらに残る
×：灰がほぼ全面に残る
【００４５】
（１−３）電位測定
４０℃、８０％相対湿度雰囲気に２４時間放置した多層容器の表面を、静電気測定器（ＳＶ−５１１、日本スタテック（株）製）にて測定
【００４６】
（１−４）削り節付着
４０℃、８０％相対湿度雰囲気に２４時間放置した多層容器の表面を木綿布で１０回擦った後、かつお節を容器に接近させ、その付着度合いを観察した。
○：全く付かない
△：多少付着する
×：直ちに付着する
【００４７】
（２）滑り性能
（２−１）滑り摩擦係数（傾斜角法）
基盤面に、測定する多層構造体又は厚紙を置き、基盤と接する荷重の下面に測定する多層構造体を貼り、基盤を傾斜させて荷重が滑り出す時点の角度から滑り摩擦係数を算出した。
【００４８】
（３）耐傷付き性能
（３−１）学振式磨耗
綿帆布１０号を用い、荷重４３０ｇ、接触面積２２４ｍ２、往復速度６０回／分、往復回数１００回の条件で、多層構造体表面に傷つき処理を行った後、表面の削られた面積の割合を顕微鏡（３５倍、観察幅２ｍｍ）写真を用いて測定することにより判定した。
◎：削られた部分５％未満
○：削られた部分５％以上２５％未満
△：削られた部分２５％以上５０％未満
×：削られた部分５０％以上
【００４９】
［実施例１］
多層キャストフイルム成形機を用い、ＭＰＥ−２を第１層（表面層）、ＫＩ０−２を第２層（中間層）、ＭＰＥ−２を第３層（表面層）とし、各層の厚み構成が表４に記載の多層フイルムを作成した。この積層構成の第１層から第２層界面までの厚みと第２層自身の厚みとの比（層厚み比）は０．７５であった。得られた多層フイルムの第１層表面の評価結果を表４に示す。
【００５０】
［実施例２］
第１層ＭＰＥ−２と第２層ＫＩ０−２、及び第２層ＫＩ０−２と第３層ＭＰＥ−２の間に接着層として三井化学（株）製接着性ポリオレフィン、商品名アドマーＮＦ５２８（ＭＦＲ２．２ｇ／１０分を用い、各層の厚み比を表４に記載のように変更した以外は実施例１と同様にして多層フイルムを作成した。第１層の厚みと上部接着層の厚みの合計と、第２層の厚みとの層厚み比、及び第１層表面の非帯電性能の評価結果を表４に示す。
【００５１】
［実施例３］
第１層と第３層をＭＰＥ−２からＭＰＥ−１に変更し、各層の厚みを表４記載の通りに変更した以外は実施例２と同様にして多層フイルムを作成した。層厚み比及び第１層表面の非帯電性能の評価結果を表４に示す。
【００５２】
［実施例４〜５］
ＨＭ−１を第１層、ＥＶＡ−１とＫＩ０−１のメルトブレンド（重量比８０／２０）を第２層、ＥＶＡ−２を第３層とし、各層の厚みを表４記載の通りに変更した以外は実施例１と同様にして多層フイルムを作成した。層厚み比及び第１層表面の非帯電性能の評価結果を表４に示す。
【００５３】
［比較例１］
多層キャストフイルム成形機を用い、各層をＭＰＥ−２とすることによりＭＰＥ−２の単層フイルム（厚み５０μｍ）を作成した。得られた単層フイルムの表面の非帯電性能は、表４に示すように全く不充分なものであった。
【００５４】
［比較例２］
第２層をＫＩ０−２からＨＭ−２に変更したい以外は全て実施例３と同様にして多層フイルムを作成した。得られた多層フイルムの第１層表面の非帯電性能は、表４に示すように全く不充分なものであった。
【００５５】
【表４】
2006513056.tif 000005
【００５６】
［実施例６〜１０、比較例３］
多層ブロー成形機を用い、表５に示すような層構成で、各層厚みが０．５ｍｍ、内容積が１００ｍｌの３層容器を製造した。この３層容器の外層表面の評価結果を表５に併記する。
【００５７】
【表５】
2006513056.tif 000006
【００５８】
［実施例１１］
多層キャストフイルム成形機を用い、ＫＩＯ−２を第１層（表面層）、ＭＰＥー１を第２層（表面層）、接着層として三井化学（株）製接着性ポリオレフィン、商品名アドマーＮＦ５２８（ＬＬＤＰＥベース無水マレイン酸変性体、ＭＦＲ２．２ｇ／１０分）を用い、各層の厚み構成が表６に記載の多層フイルムを作成した。この積層構成の第２層から第１層界面までの厚みと第１層自身の厚みとの比（層厚み比）は１．５であった。得られた多層フイルムの第１層表面と第２層表面の評価結果を表６に示す。
【００５９】
［実施例１２］
第１層のＫＩＯ−２をＫＩＯ−５に変更した以外は実施例１１と同様にして多層フイルムを作成した。得られた多層フイルムの層厚み比、及び第１層表面と第２層表面の非帯電性能の評価結果を表６に示す。
【００６０】
［実施例１３］
第２層のＭＰＥ−１からＥＶＡ−２に変更し、接着層を用いないで、各層の厚みを表６記載の通りに変更した以外は実施例１１と同様にして多層フイルムを作成した。得られた多層フイルムの層厚み比、及び第１層表面と第２層表面の非帯電性能の評価結果を表６に示す。
【００６１】
［比較例４］
第１層のＫＩＯ−２をＨＭ２−に変更し、各層の厚みを表７記載の通りに変更した以外は実施例１１と同様にして多層フイルムを作成した。得られた多層フイルムの第１層、第２層表面の非帯電性能と第１層表面の滑り性は、表６に示すように全く不充分なものであった。
【００６２】
［比較例５］
各層をＭＰＥ−１とすることによりＭＰＥ−１の単層フイルム（厚み４０μｍ）を作成した。得られた単層フイルムの非帯電性能、滑り性、耐磨耗性は、表６に示すように全く不充分なものであった。
【００６３】
【表６】
2006513056.tif 000007
【００６４】
［実施例１４］
多層ブロー成形機を用い、表７に示す層構成で各層厚みが０．５ｍｍ、内容積が１００ｍｌの３層容器を製造した。この多層容器の表面反射光沢グロス（ＪＩＳ  Ｚ８７４１準拠）は０．５％、曇り度ヘイズ（ＪＩＳ  Ｋ６７１４準拠）は６５％、曲げ剛性（ＪＩＳＫ７１０６準拠）は１４７ＭＰａであった。またその非帯電性能の評価結果を表７に示した。
【００６５】
［実施例１５〜１７、比較例６］
表７の層構成とした以外は、実施例１４と同様にして３層容器を作成した。その非帯電性能の評価結果を表７に示す。
【００６６】
【表７】
2006513056.tif 000008
【産業上の利用可能性】
【００６７】
本発明によれば、帯電減衰性に優れ、帯電による塵埃や粉体の付着を防止することが可能な防汚性に優れた多層構造体を提供することができる。また、滑り性、耐傷性に優れた多層構造体を提供することができる。このような多層構造体は、例えばフイルム、テープ、シート、チューブ、管、袋体、多層容器（例えばブロー成形による容器）、ロッド、各種射出成形品、各種ブロー成形品などの形で使用することができる。とくに包装材料としての使用が好適であり、カリウムアイオノマー層（Ｘ）を外層とするような袋体あるいは多層容器は、外表面が滑り性、耐傷性、防汚性に優れると共に、内表面はヒートシール性、静電付着防止性に優れた包装材料とすることができる。とりわけカリウムアイオノマー層（Ｘ）を外層とするような多層容器は、外表面が滑り性、耐傷性、防汚性に優れると共に、表面反射光沢が小さく、曇り度が高い絹布状の外観を有する意匠性に優れたボトルとなる。またカリウムアイオノマー層（Ｘ）を内層とする袋体又は多層容器は、外表面の防汚性と、内表面が耐内容物傷付き性、滑り性、ヒートシール性に優れた包装材料とすることができる。さらにカリウムアイオノマー層（Ｘ）を中間層とし、上記減衰特性を有する表面層（Ｙ）が外表面にある成形品は防汚性に優れており、表面汚れを回避することができる。また粉体材料の包装材料として使用し、上記減衰特性を有する表面層（Ｙ）が内面層となるような使用方法においては、粉体の包装材料への静電付着がなく、商品価値を損ねることはない。またカリウムアイオノマー層を中間層とする本発明の多層構造体よりなる多層ブロー容器は、外表面が滑り性、耐傷性、防汚性に優れる。
【００６８】
本発明の多層構造体は包装材料の他に、ダイシングテープ基材やバックグラインドフイルムなどの半導体用粘着テープ又はフイルム、マーキングフイルム、ＩＣキャリアテープ、電子部品テーピングテープのような電気・電子材料、食品包装材料、衛生材料、プロテクトフイルム（例えばガラス、プラスチック又は金属性のボード、レンズ用ガードフイルム又はテープ）、鋼線被覆材料、クリーンルームカーテン、壁紙、マット、床材、フレコン内袋、コンテナー、靴、バッテリーセパレーター、透湿フイルム、防汚フイルム、防塵フイルム、ＰＶＣ代替フイルム、各種化粧品、洗剤、シャンプー、リンス等のチューブやボトルなどの用途に用いることができる。
本発明の多層構造体は、表面層の片面あるいは両面に粘着層を設けて使用することができる。このような粘着層として、ゴム系、アクリル系、シリコン系などの粘着層を挙げることができる。本発明の多層構造体はまた、その表面減衰特性、その他特性を生かすため、他の種々の基材等、例えばポリエチレンテレフタレート、ポリアミド、ポリプロピレンなどの二軸延伸フイルム又はシート等の基材、あるいはアクリル樹脂、ポリカーボネート、ＡＢＳ樹脂やポリスチレンなどのスチレン系樹脂、ポリアセタール等の板状成形品を含む材料に積層して使用することができる。このような防汚性の表皮材として使用する場合、層（Ｙ）、層（Ｘ）、層（Ｚ）等が上記基材に当接するようにして積層されるかあるいは粘着層を介して積層される。かかる目的に使用される基材としてはまた、各種プラスチック材料、紙、木材、金属などのフイルム、シート、発泡体、織布、不織布などの１層または多層の材料などを使用することができる。
【国際調査報告】
2006513056.tif 000009
2006513056.tif 000010
2006513056.tif 000011